その外面上に少なくとも1種の捕捉金属を分散されたヒドロタルサイトを、FCCユニットに添加することを含んでなる、FCCユニット中の炭化水素から1種又は複数の有毒金属を除去する方法。その外面上に1種又は複数の捕捉金属を分散されたヒドロタルサイトを、FCCユニットに添加することから本質的になる、FCCユニット中の炭化水素から1種又は複数の有毒金属を除去する方法。実施例1本発明に従うMe-HTCここでMeはBa、Sr、Ca、Fe、Mn、Ce、La又はZnを表すは、粉砕され、熟成された、4:1モル比のMgO:Al2O3のスラーリ20重量固形物に、塩としてのMe成分を導入することにより製造された。次に、Me、Mg及びAl含有混合物を噴霧乾燥して、平均粒度を約75マイクロメーターに維持した。次にこの乾燥物質を550°Cで1時間焼成し、30°Cで30分間水スラーリ中で再水和させた。次に生成された混合物を乾燥し、10重量レベルで市販のFCC触媒と混合した。次にこのブレンドをメタレート化不活性後に残油供給物を使用して流動床ミクロ-反応ユニット中で評価した。ブレンドを、Mitchell含浸経路を使用し、次に3000ppmのNi及び3000ppmのVでの蒸気処理により不活性化した。表1は本発明の利点を表す。本発明に従うMe-HTCを使用しない市販のFCC触媒の使用により生成されたデータに比較すると、コークスの収率が有意に減少し、他方、転化率及びガソリン収率は改善される。実施例2既存の噴霧乾燥ヒドロタルサイトをバリウムで細孔容量含浸させた。粒状物のSEM写真及びBa、Mg及びAlの元素地図を伴う断面図がヒドロタルサイト粒状物の外面上のBaを示す。実施例3既存の噴霧乾燥ヒドロタルサイトを、50°Cで30分間、30重量の固形物のバリウムの存在下で再水和させ、濾過し、110°Cで1晩乾燥した。粒状物のSEM写真及びBa、Mg及びAlの元素地図を伴う断面図がヒドロタルサイト粒状物の外面上のBaを示す。実施例4スラーリ化したMgO/CATAPALを2.5孔径に粉砕し、50°Cで2時間熟成させた。硝酸バリウムを添加し、次に混合物を噴霧乾燥し、焼成し、H2O中で再水和させた。粒状物のSEM写真及びBa、Mg及びAlの元素地図を伴う断面図が、実施例2及び3に劣るBa分布を示す。本発明の添加剤の使用は、残油ユニットに対して極めて貴重な、改善された金属抵抗をもつ触媒をもたらすと期待される。本発明は1種又は複数の好ましい態様に関して説明されてきたが、以下の請求項中に示される本発明の範囲から逸脱せずに、他の変更を実施することができることが理解される。